(57)【特許請求の範囲】
【請求項１】
下記式（１）で表されるアセタール骨格含有アルコール化合物（Ａ）
【化１】
0006475571.tif 000013
（式（１）中Ｒ１，Ｒ２はそれぞれ独立して、水素原子又は炭素数１〜６の炭化水素基を表す）
とエチレン性不飽和基含有化合物（Ｂ）を反応させて得られる重合性化合物（Ｃ）であって、前記エチレン性不飽和基含有化合物（Ｂ）が２−イソシアナトエチル（メタ）アクリレートである重合性化合物（Ｃ）。
【請求項２】
アセタール骨格含有化合物（Ａ）が下記式（２）である請求項１に記載の重合性化合物（Ｃ）。
【化２】
0006475571.tif 000014
【請求項３】
請求項１又は２に記載の重合性化合物（Ｃ）と（Ｃ）以外の重合性化合物（Ｄ）を含有することを特徴とする感光性樹脂組成物。
【請求項４】
光重合開始剤（Ｅ）を含有する請求項３に記載の感光性樹脂組成物。
【請求項５】
請求項３又は４に記載の感光性樹脂組成物の硬化物。
【発明の詳細な説明】
【技術分野】
【０００１】
本発明は、特に重合性接着剤用途等に対応できる重合性モノマーとして有用な新規（メタ）アクリレート化合物に関する。さらに本発明の（メタ）アクリレート化合物は低粘度で硬化性及び接着性に優れ、各種組成物の硬化物硬度を維持した上でのハンドリング性能向上面において特に有用な化合物である。
【背景技術】
【０００２】
紫外線や電子線等の活性エネルギー線を照射することにより硬化する感光性樹脂組成物は、印刷関係、塗料関係、電気絶縁関係など種々の用途に開発され、実用的に使用されている。その利点として（１）無溶剤で低公害型である、（２）硬化速度が極めて速く製品の生産性が高い、（３）固形分として硬化するので硬化前後における体積変化が極めて小さい、（４）素材による熱損失、または素材に対する熱影響がないため、プラスチック、紙、無機質素材などの塗料、接着剤にも種々開発されている。
【０００３】
感光性樹脂組成物の構成成分例として例えば特許文献１のように（メタ）アクリレートオリゴマーや（メタ）アクリレートモノマーを重合成分として使用される場合が多い。このような（メタ）アクリレート化合物は反応性が高く、熱、紫外線、放射線、電子線、重合開始剤の存在下で容易に単独重合、または他のエチレン性不飽和基含有化合物と共重合する。特に昨今では感光性樹脂組成物の特徴を主として発現させるウレタン（メタ）アクリレート等のオリゴマー開発が盛んであり、新規（メタ）アクリレートモノマーに関する文献は少なくなってきている。
【０００４】
更に特許文献２で使用されている分子中に（メタ）アクリル基を２つ以上有する多官能（メタ）アクリレート化合物は、特に高硬度や高耐熱を要求される感光性樹脂におけるメイン樹脂材料としての用途や、反応性の高い架橋剤、他のエチレン性不飽和基含有化合物との共重合体用コモノマーとしての用途に有用である。
【０００５】
しかし、多官能（メタ）アクリレート化合物は比較的粘度が高い場合が多く、作業性を向上させるためにも二官能（メタ）アクリレート化合物や単官能（メタ）アクリレート化合物を併用する場合がある。特に、分子中に（メタ）アクリル基を１つ有する単官能（メタ）アクリレート化合物は低粘度でハンドリング性能に優れ反応性希釈剤や組成改質用添加剤として有用である。このような単官能（メタ）アクリレート化合物は、現在市販されているものを目的に応じて選択することが感光性樹脂組成物の開発において一般的になりつつあり、希釈性能向上や新たな機能性付与を目的とした開発は現在少なくなってきた。
【０００６】
単官能（メタ）アクリレート化合物の開発状況としては例えば特許文献３のような接着力向上を目的としたものが挙げられる。この場合、接着性は向上するが分子間での相互作用が高すぎるため粘度が高く希釈性としては不十分であると考えられ、溶媒希釈する感光性樹脂組成物での適用に限られるなどの汎用性としては課題が想定される。また、特許文献４のような半導体レジスト用途においてはベースとして単官能（メタ）アクリレート化合物の開発が比較的盛んに行われているが、一般的な感光性樹脂組成物に適用できるようなコストでの応用は現在のところあまり進展していないのが現状である。
【先行技術文献】
【特許文献】
【０００７】
【特許文献１】特開２０１２−３６２５３号公報
【特許文献２】特開２０１２−１４４６４１号公報
【特許文献３】特許第５４６２８０１号公報
【特許文献４】特許第５０３２３６２号公報
【発明の概要】
【発明が解決しようとする課題】
【０００８】
接着力を向上させる等、機能性を付与させた新たな単官能（メタ）アクリレート化合物に関する発明は事例が少ない上、工業規模の生産に適した製法も少ないため、一般的な感光性樹脂組成物には実用化事例が少ないことが現状である。
【０００９】
本発明は、上記要求のもと新たなアセタール骨格を有する（メタ）アクリレート化合物を見いだし、更には低粘度で接着性及び硬化性の優れる（メタ）アクリレート化合物及びそれを含有する感光性樹脂組成物を提供することを目的とする。
【課題を解決するための手段】
【００１０】
本発明者らは前記課題を解決するため、鋭意検討を行った結果、特定の化合物及び組成を有する樹脂組成物が前記課題を解決することを見いだし、本発明に到達した。
【００１１】
即ち、本発明は
（１）下記式（１）で表されるアセタール骨格含有アルコール化合物（Ａ）
【化１】
0006475571.tif 000002
（式（１）中Ｒ１、Ｒ２はそれぞれ独立して、水素原子又は炭素数１〜６の炭化水素基を表す）
とエチレン性不飽和基含有化合物（Ｂ）を反応させて得られる重合性化合物（Ｃ）、
（２）アセタール骨格含有化合物（Ａ）が下記式（２）である（１）記載の重合性化合物（Ｃ）、
【化２】
0006475571.tif 000003
（３）エチレン性不飽和基含有化合物（Ｂ）がエチレン性不飽和基含有カルボン酸化合物あるいはエチレン性不飽和基含有イソシアネート化合物である（１）又は（２）に記載の重合性化合物（Ｃ）、
（４）エチレン性不飽和基含有化合物（Ｂ）が（メタ）アクリル酸あるいは２−イソシアナトエチル（メタ）アクリレートである（１）乃至（３）のいずれか一項に記載の重合性化合物（Ｃ）、
（５）（１）乃至（４）記載の重合性化合物（Ｃ）と（Ｃ）以外の重合性化合物（Ｄ）を含有することを特徴とする感光性樹脂組成物、
（６）光重合開始剤（Ｅ）を含有する（５）に記載の感光性樹脂組成物、
（７）（５）又は（６）に記載の感光性樹脂組成物の硬化物、
に関する。
【発明の効果】
【００１２】
本発明の重合性化合物は低粘度で硬化性に優れ、その接着強度も高く、例えば紫外線硬化型接着剤などの各種重合性樹脂組成物用の希釈モノマーとして適用が可能である。更に本発明の感光性樹脂組成物の硬化膜は硬化性に優れ基材密着力も高く、インキ、プラスチック塗料、紙印刷、金属コーティング、家具の塗装など種々のコーティング分野、ライニング、接着剤、更にはエレクトロニクス分野における絶縁ワニス、絶縁シート、積層板、プリント基板、レジストインキ、半導体封止剤などの多くの分野に応用が可能である。
【発明を実施するための形態】
【００１３】
本発明におけるアセタール骨格含有アルコール化合物（Ａ）は下記式（１）で表される化合物である。
【００１４】
【化１】
0006475571.tif 000004
【００１５】
式（１）中Ｒ１、Ｒ２はそれぞれ独立して、水素又は炭素数１〜６の炭化水素基を表し、炭素数１〜６の炭化水素基の具体例としては、メチル基、エチル基、プロピル基、イソプロピル基、ブチル基、イソブチル基、ｔ−ブチル基、ペンチル基、イソペンチル基、ネオペンチル基、シクロペンチル基、ヘキシル基、イソヘキシル基、シクロヘキシル基、フェニル基等が挙げられる。Ｒ１、Ｒ２のいずれも炭素数１〜４の炭化水素基が好ましく、特にメチル基が好ましい。
【００１６】
本発明で使用するアセタール骨格含有アルコール化合物（Ａ）はヒドロキシピバルアルデヒドとジオール化合物との反応生成物として既存の手法で得ることができ、例えばヒドロキシピバルアルデヒドとネオペンチルグリコールの反応生成物である下記式（２）などが挙げられる。
【００１７】
【化２】
0006475571.tif 000005
【００１８】
本発明の重合性化合物（Ｃ）はアセタール骨格含有アルコール化合物（Ａ）とエチレン性不飽和基含有化合物（Ｂ）を反応させることで得ることができ、エチレン性不飽和基含有化合物（Ｂ）としては例えばエチレン性不飽和基含有カルボン酸化合物（Ｂ−１）あるいはエチレン性不飽和基含有イソシアネート化合物（Ｂ−２）が挙げられる。
【００１９】
本発明で使用するエチレン性不飽和基含有モノカルボン酸化合物（Ｂ−１）としては、例えば（メタ）アクリル酸類やクロトン酸、α−シアノ桂皮酸、桂皮酸、或いは飽和または不飽和二塩基酸と不飽和基含有モノグリシジル化合物との反応物が挙げられる。上記において（メタ）アクリル酸類としては、例えば（メタ）アクリル酸、β−スチリルアクリル酸、β−フルフリルアクリル酸、（メタ）アクリル酸二量体、飽和または不飽和二塩基酸無水物と1分子中に１個の水酸基を有する（メタ）アクリレート誘導体と当モル反応物である半エステル類、飽和または不飽和二塩基酸とモノグリシジル（メタ）アクリレート誘導体類との当モル反応物である半エステル類等が挙げられる。
【００２０】
これらのうち、感光性樹脂組成物としたときの感度の点で（メタ）アクリル酸、（メタ）アクリル酸とε−カプロラクトンとの反応生成物または桂皮酸が好ましく、反応はアセタール骨格含有アルコール化合物（Ａ）とエチレン性不飽和基含有モノカルボン酸化合物（Ｂ−１）を酸触媒の存在下で脱水縮合させる方法により製造できる。
エチレン性不飽和基含有モノカルボン酸化合物（Ｂ−１）を使用して、本願発明の（メタ）アクリレート化合物を得た際には、粘度が低く、ハンドリング性に優れた（メタ）アクリレート化合物を得ることができる。
【００２１】
反応させる際に使用するエチレン性不飽和基含有モノカルボン酸化合物（Ｂ−１）の使用量はアセタール骨格含有アルコール化合物（Ａ）の水酸基１．０モルに対し、０．８〜３．０モルが好ましく、１．０〜２．０モルが更に好ましい。
【００２２】
反応させる際に使用する酸触媒は、硫酸、メタンスルホン酸、ｐ−トルエンスルホン酸等公知のものから任意に選択でき、その使用量は、エチレン性不飽和基含有モノカルボン酸化合物（Ｂ−１）に対して０．１〜１０モル％、好ましくは１〜５モル％である。
【００２３】
反応により生成した水を留去するのには共沸溶媒を用いることができる。ここでいう共沸溶媒とは６０〜１３０℃の沸点を有し、水と容易に分離できるものであり、特に、ｎ−ヘキサン、ｎ−ヘプタン等の脂肪族炭化水素、ベンゼン、トルエン等の芳香族炭化水素、シクロヘキサン等の脂環式炭化水素の使用が好ましい。その使用量は任意であるが、好ましくは反応混合物に対し１０〜７０重量％である。
【００２４】
原料として用いる市販品の（メタ）アクリル酸等のエチレン性不飽和基含有モノカルボン酸化合物（Ｂ−１）には、既にｐ−メトキシフェノール等の重合禁止剤が添加されているのが普通であるが、反応時に改めて重合禁止剤を添加してもよい。そのような重合禁止剤の例としては、ハイドロキノン、ｐ−メトキシフェノール、２，４−ジメチル−６−ｔ−ブチルフェノール、３−ヒドロキシチオフェノール、ｐ−ベンゾキノン、２，５−ジヒドロキシ−ｐ−ベンゾキノン、フェノチアジン等が挙げられる。その使用量は反応原料混合物に対し０．０１〜１重量％である。
【００２５】
反応温度は６０〜１３０℃の範囲でよいが、反応時間の短縮と重合防止の点から、７５〜１２０℃で行なうのが好ましい。反応は生成する水の量で進行を確認することができ、水の生成が止まったところを反応の終了と判定する。
反応終了後、一般的な後処理と同様に水洗処理等を実施して、反応に溶媒等を使用していれば減圧留去にて取り除くことで本発明の重合性化合物（Ｃ）を得ることができる。
【００２６】
本発明で使用するエチレン性不飽和基含有イソシアネート化合物（Ｂ−２）は一分子中にイソシアネート基をもつエチレン性不飽和基含有重合性化合物のことを表し、例えば２−イソシアナトエチル（メタ）アクリレート等の１級アミノ基含有（メタ）アクリレート化合物とホスゲン等のカルボニル化試薬とのイソシアネート化反応生成物や水酸基含有（メタ）アクリレート化合物と（ポリ）イソシアネート化合物の反応生成物が挙げられる。
エチレン性不飽和基含有イソシアネート化合物（Ｂ−２）を使用して、本願発明の（メタ）アクリレート化合物を得た際には、着色が少ない（メタ）アクリレート化合物を得ることができる。
【００２７】
ここで、１級アミノ基含有（メタ）アクリレート化合物とホスゲン等のカルボニル化試薬とのイソシアネート化反応生成物の中で、例えば下記式（Ａ）等が挙げられる。
【化３】
0006475571.tif 000006
（上記式中Ｒ３は水素原子又はメチル基を表し、Ｒ４は炭素数１〜１０の炭化水素基を表す。）
上記式中Ｒ４は炭素数１〜６の炭化水素基が好ましく、炭素数１〜３の炭化水素基が特に好ましい。具体的には、メチレン基、エチレン基、プロピレン基が好ましい。
【００２８】
水酸基含有（メタ）アクリレートとは、１分子中にヒドロキシル基と（メタ）アクリレートを少なくとも各々１個ずつ有する化合物であり、具体的には、２−ヒドロキシエチル（メタ）アクリレート、プロピレングリコールモノ（メタ）アクリレート、ブタンジオールモノ（メタ）アクリレート、ペンタンジオールモノ（メタ）アクリレート、ヘキサンジオールモノ（メタ）アクリレート、ジエチレングリコールモノ（メタ）アクリレート、ジプロピレングリコールモノ（メタ）アクリレート、トリエチレングリコールモノ（メタ）アクリレート、トリプロピレングリコールモノ（メタ）アクリレート、テトラエチレングリコールモノ（メタ）アクリレート、ポリエチレングリコールモノ（メタ）アクリレート、ポリプロピレングリコールモノ（メタ）アクリレート、ネオペンチルグリコールモノ（メタ）アクリレート、エトキシ化ネオペンチルグリコールモノ（メタ）アクリレート、ヒドロキシピバリン酸ネオペンチルグリコールモノ（メタ）アクリレートなどの２価アルコールのモノ（メタ）アクリレート；
【００２９】
トリメチロールプロパンモノ（メタ）アクリレート、エトキシ化トリメチロールプロパンモノ（メタ）アクリレート、プロポキシ化トリメチロールプロパンモノ（メタ）アクリレート、トリス（２−ヒドロキシエチル）イソシアヌレートモノ（メタ）アクリレート、グリセリンモノ（メタ）アクリレート、トリメチロールプロパンジ（メタ）アクリレート、エトキシ化トリメチロールプロパンジ（メタ）アクリレート、プロポキシ化トリメチロールプロパンジ（メタ）アクリレート、トリス（２−ヒドロキシエチル）イソシアヌレートジ（メタ）アクリレート、グリセリンジ（メタ）アクリレート等の３価のアルコールのモノアクリレート及びジ（メタ）アクリレートや、これらアルコールの水酸基の一部をアルキル基やε−カプロラクトンで変性したモノ及びジ（メタ）アクリレート；
【００３０】
ペンタエリスリトールモノ（メタ）アクリレート、ジペンタエリスリトールモノ（メタ）アクリレート、ジトリメチロールプロパンモノ（メタ）アクリレート、ペンタエリスリトールジ（メタ）アクリレート、ジペンタエリスリトールジ（メタ）アクリレート、ジトリメチロールプロパンジ（メタ）アクリレート、ペンタエリスリトールトリ（メタ）アクリレート、ジペンタエリスリトールトリ（メタ）アクリレート、ジトリメチロールプロパントリ（メタ）アクリレート、ジペンタエリスリトールテトラ（メタ）アクリレート、ジトリメチロールプロパンテトラ（メタ）アクリレート、ジペンタエリスリトールヘキサ（メタ）アクリレート、ジトリメチロールプロパンヘキサ（メタ）アクリレート等の、４価以上のアルコールの多官能（メタ）アクリレートでヒドロキシル基を有するものや、これらアルコールの水酸基の一部をアルキル基やε−カプロラクトンで変性したヒドロキシル基を有する多官能（メタ）アクリレート、等が挙げられる。
【００３１】
ポリイソシアネート化合物とは、１分子中にイソシアネート基を２個以上含んでなる化合物であり、例えば、脂肪族系ジイソシアネ−ト化合物、芳香族系ジイソシアネ−ト化合物、これらの３量体等が挙げられる。ここで言う脂肪族系ジイソシアネート化合物とは、イソシアネート基が鎖状炭素原子に結合したジイソシアネート化合物と、イソシアネート基が環状飽和炭化水素の炭素原子に結合したジイソシアネート化合物とを意味し、芳香族系ジイソシアネート化合物とは、イソシアネート基が芳香環の炭素原子に結合したジイソシアネート化合物を意味する。
【００３２】
脂肪族系ジイソシアネート化合物としては、例えば、１，６−ヘキサメチレンジイソシアネート、イソホロンジイソシアネート、水添トリレンジイソシアネート、水添キシリレンジイソシアネート、水添ジフェニルメタンジイソシアネート、１，３−ジイソシアネートシクロヘキサン、１，４−ジイソシアネートシクロヘキサン、ジシクロヘキシルメタン−４，４′−ジイソシアネート、ｍ−テトラメチルキシレンジイソシアネート、ｐ−テトラメチルキシレンジイソシアネート、１，４−テトラメチレンジイソシアネート、１，１２−ドデカメチレンジイソシアネート、２，２，４−トリメチルシクロヘキサンジイソシアネート、２，４，４−トリメチルシクロヘキサンジイソシアネート、２，２，４−トリメチルヘキサメチレンジイソシアネート、２，４，４−トリメチルヘキサメチレンジイソシアネート、リジンジイソシアネート、ノルボルナンジイソシアネート等が挙げられる。中でも、イソホロンジイソシアネートが好ましい。
【００３３】
芳香族系ジイソシアネート化合物としては、例えば、トリレンジイソシアネート、キシリレンジイソシアネート、ジフェニルメタンジイソシアネート、１，５−ナフタレンジイソシアネート、トリジンジイソシアネート、１，６−フェニレンジイソシアネート、１，４−フェニレンジイソシアネート、１，６−フェニレンジイソシアネート等ジイソシアネートモノマー類等が挙げられる。
【００３４】
このうち、脂肪族系ジイソシアネート化合物、および、該脂肪族系ジイソシアネート化合物の３量体が、塗膜の耐候性を良好とするため好ましい。脂肪族系ジイソシアネート化合物の３量体としては、例えば、上記脂肪族系イソシアネ−ト系のイソシアヌレート型ポリイソシアネート等が挙げられ、具体的には、ヘキサメチレンジイソシアネートやイソホロンジイソシアネート等が挙げられる。これらは各々単独あるいは混合物で用いても差し支えない。
【００３５】
水酸基含有（メタ）アクリレート化合物と（ポリ）イソシアネート化合物の反応生成物によりエチレン性不飽和基含有イソシアネート化合物（Ｂ−２）を得る場合、反応後にイソシアネート基が残存するような当量関係（［ＮＣＯ］／［ＯＨ］モル比：＞１）で仕込む。仕込み比を高くすると未反応のポリイソシアネート化合物が多く存在し、感光性樹脂組成物の硬化性に影響を及ぼす場合がある。また仕込み比を小さくすると、アセタール骨格含有アルコール化合物（Ａ）由来の特徴が小さくなり、感光性樹脂組成物の接着性に影響を及ぼす場合がある。具体的に好ましくは、ポリイソシアネート化合物のＮＣＯ基１．０モルに対しアルコール化合物のＯＨ基を０．０１〜０．９９モルが好ましく、０．１０〜０．９５モルがより好ましい。
【００３６】
エチレン性不飽和基含有イソシアネート化合物（Ｂ−２）としては、市販されているものを使用することが簡便であり、例えば２−イソシアナトエチル（メタ）アクリレートとしてカレンズＭＯＩ、カレンズＡＯＩ（昭和電工（株）製）を使用することが好ましい。
【００３７】
本発明の重合性化合物（Ｃ）はアセタール骨格含有アルコール化合物（Ａ）の水酸基とエチレン性不飽和基含有化合物（Ｂ）のイソシアネート基を反応させることにより得ることができ、水酸基のモル数とイソシアネートのモル数の比率は０．８：１．２〜１．２：０．８好ましくは０．９：１．１〜１．１：０．９の比率で反応させることが好ましい。
【００３８】
反応は、無溶剤で行うことができるが、生成物の結晶性が高く作業性向上のためアルコール性水酸基を有さない溶剤中あるいは後述する重合性化合物（Ｄ）中で行なうことが好ましい。溶剤の具体例としては、アセトン、メチルエチルケトン、メチルイソブチルケトン、シクロヘキサノン等のケトン類、ベンゼン、トルエン、キシレン、テトラメチルベンゼン等の芳香族炭化水素類、エチレングリコールジメチルエーテル、エチレングリコールジエチルエーテル、ジプロピレングリコールジメチルエーテル、ジプロピレングリコールジエチルエーテル、トリエチレングリコールジメチルエーテル、トリエチレングリコールジエチルエーテル等のグリコールエーテル類、酢酸エチル、酢酸ブチル、メチルセロソルブアセテート、エチルセロソルブアセテート、ブチルセロソルブアセテート、カルビトールアセテート、プロピレングリコールモノメチルエーテルアセテート、プロピレングリコールモノエチルエーテルアセテート、ジプロピレングリコールモノメチルエーテルアセテート、グルタル酸ジアルキル、コハク酸ジアルキル、アジピン酸ジアルキル等のエステル類、γ−ブチロラクトン等の環状エステル類、石油エーテル、石油ナフサ、水添石油ナフサ、ソルベントナフサ等の石油系溶剤等の単独又は混合有機溶媒中で行うことができる。
【００３９】
反応温度は通常３０〜１５０℃、好ましくは５０〜１００℃の範囲である。反応の終点はイシアネート量の減少で確認する。また、これらの反応時間の短縮を目的として触媒を添加してもよい。この触媒としては、塩基性触媒及び酸性触媒のいずれかが用いられる。塩基性触媒の例としては、ピリジン、ピロール、トリエチルアミン、ジエチルアミン、ジブチルアミン、アンモニアなどのアミン類、トリブチルホスフィン、トリフェニルホスフィン等のホスフィン類を挙げることができる。また酸性触媒の例としては、ナフテン酸銅、ナフテン酸コバルト、ナフテン酸亜鉛、トリブトキシアルミニウム、チタニウムテトライソプロポキシド、ジルコニウムテトラブトキシド、塩化アルミニウム、オクチル酸スズ、オクチルスズトリラウレート、ジブチルスズジラウレート、オクチルスズジアセテート等のルイス酸触媒を挙げることができる。これら触媒の添加量は、反応原料混合物の総重量部１００重量部に対して、通常０．１〜１重量部である。
【００４０】
原料として用いる（メタ）アクリレート化合物には、既に４−メトキシフェノール等の重合禁止剤が添加されているのが普通であるが、反応時に改めて重合禁止剤を添加してもよい。そのような重合禁止剤の例としては、ハイドロキノン、４−メトキシフェノール、２，４−ジメチル−６−ｔ−ブチルフェノール、２，６−ジ−ｔ−ブチル−４−クレゾール、３−ヒドロキシチオフェノール、ｐ−ベンゾキノン、２，５−ジヒドロキシ−ｐ−ベンゾキノン、フェノチアジン等が挙げられる。その使用量は反応原料混合物の総重量部１００部に対し０．０１〜１重量部である。
【００４１】
本発明の感光性樹脂組成物は、本発明の重合性化合物（Ｃ）と（Ｃ）成分以外の重合性化合物（Ｄ）を任意成分として含有させることができる。使用しうる重合性化合物（Ｄ）の具体例としては、（メタ）アクリロイルオキシ基を有する化合物、マレイミド化合物、（メタ）アクリルアミド化合物、不飽和ポリエステル等を挙げることができる。
【００４２】
本発明の感光性樹脂組成物に併用可能な（メタ）アクリロイルオキシ基を有する化合物の具体例としては、（ポリ）エステル（メタ）アクリレート（Ｄ−１）；ウレタン（メタ）アクリレート（Ｄ−２）；エポキシ（メタ）アクリレート（Ｄ−３）；（ポリ）エーテル（メタ）アクリレート（Ｄ−４）；アルキル（メタ）アクリレート又はアルキレン（メタ）アクリレート（Ｄ−５）；芳香環を有する（メタ）アクリレート（Ｄ−６）；脂環構造を有する（メタ）アクリレート（Ｄ−７）等を挙げることができるが、これらに限定されるものではない。
尚、反応物については、公知の反応条件で得ることができる。
【００４３】
本発明の感光性樹脂組成物に併用可能な（ポリ）エステル（メタ）アクリレート（Ｄ−１）とは、主鎖にエステル結合を１つ以上有する（メタ）アクリレートの総称として、ウレタン（メタ）アクリレート（Ｄ−２）とは、主鎖にウレタン結合を１つ以上有する（メタ）アクリレートの総称として、エポキシ（メタ）アクリレート（Ｄ−３）とは、１官能以上のエポキシ化合物と（メタ）アクリル酸を反応させて得られる（メタ）アクリレートの総称として、（ポリ）エーテル（メタ）アクリレート（Ｄ−４）とは、主鎖にエーテル結合を１つ以上有する（メタ）アクリレートの総称として、アルキル（メタ）アクリレート又はアルキレン（メタ）アクリレート（Ｄ−５）とは、主鎖が直鎖アルキル、分岐アルキル、直鎖又は末端にハロゲン原子及び／又は水酸基を有していてもよい（メタ）アクリレートの総称として、芳香環を有する（メタ）アクリレート（Ｄ−６）とは、主鎖又は側鎖に芳香環を有する（メタ）アクリレートの総称として、脂環構造を有する（メタ）アクリレート（Ｄ−７）とは、主鎖又は側鎖に、構成単位に酸素原子又は窒素原子を含んでいてもよい脂環構造を有する（メタ）アクリレートの総称として、それぞれ用いる。
【００４４】
本発明の感光性樹脂組成物に併用可能な（ポリ）エステル（メタ）アクリレート（Ｄ−１）としては、例えば、カプロラクトン変性２−ヒドロキシエチル（メタ）アクリレート、エチレンオキサイド及び／又はプロピレンオキサイド変性フタル酸（メタ）アクリレート、エチレンオキサイド変性コハク酸（メタ）アクリレート、カプロラクトン変性テトラヒドロフルフリル（メタ）アクリレートの如き単官能（ポリ）エステル（メタ）アクリレート類；ヒドロキシピバリン酸エステルネオペンチルグリコールジ（メタ）アクリレート、カプロラクトン変性ヒドロキシピバリン酸エステルネオペンチルグリコールジ（メタ）アクリレート、エピクロルヒドリン変性フタル酸ジ（メタ）アクリレート；トリメチロールプロパン又はグリセリン１モルに１モル以上のε−カプロラクトン、γ−ブチロラクトン、δ−バレロラクトン等の環状ラクトン化合物を付加して得たトリオールのモノ、ジ又はトリ（メタ）アクリレート；
【００４５】
ペンタエリスリトール又はジトリメチロールプロパン１モルに１モル以上のε−カプロラクトン、γ−ブチロラクトン、δ−バレロラクトン等の環状ラクトン化合物を付加して得たテトラオールのモノ、ジ、トリ又はテトラ（メタ）アクリレート；ジペンタエリスリトール１モルに１モル以上のε−カプロラクトン、γ−ブチロラクトン、δ−バレロラクトン等の環状ラクトン化合物を付加して得たヘキサオールのモノ、又はポリ（メタ）アクリレート；
【００４６】
（ポリ）エチレングリコール、（ポリ）プロピレングリコール、（ポリ）テトラメチレングリコール、（ポリ）ブチレングリコール、３−メチル−１，５−ペンタンジオール、ヘキサンジオール等のジオール成分とマレイン酸、フマル酸、コハク酸、アジピン酸、フタル酸、イソフタル酸、ヘキサヒドロフタル酸、テトラヒドロフタル酸、ダイマー酸、セバチン酸、アゼライン酸、５−ナトリウムスルホイソフタル酸等の多塩基酸、及びこれらの無水物との反応物であるポリエステルポリオールの（メタ）アクリレート；前記ジオール成分と多塩基酸及びこれらの無水物とε−カプロラクトン、γ−ブチロラクトン、δ−バレロラクトン等からなる環状ラクトン変性ポリエステルジオールの（メタ）アクリレート等の多官能（ポリ）エステル（メタ）アクリレート類等を挙げることができるが、これらに限定されるものではない。
【００４７】
本発明の感光性樹脂組成物に併用可能なウレタン（メタ）アクリレート（Ｄ−２）は、少なくとも一つの（メタ）アクリロイルオキシ基を有するヒドロキシ化合物（Ｄ−２−イ）とイソシアネート化合物（Ｄ−２−ロ）との反応によって得られる（メタ）アクリレートの総称である。
【００４８】
少なくとも一つの（メタ）アクリロイルオキシ基を有するヒドロキシ化合物（Ｄ−２−イ）の具体例としては、例えば、２−ヒドロキシエチル（メタ）アクリレート、２−ヒドロキシプロピル（メタ）アクリレート、２−ヒドロキシブチル（メタ）アクリレート、４−ヒドロキシエチル（メタ）アクリレート、シクロヘキサンジメタノールモノ（メタ）アクリレート、ポリエチレングリコールモノ（メタ）アクリレート、ポリプロピレングリコールモノ（メタ）アクリレート、ペンタエリスリトールトリ（メタ）アクリレート、２−ヒドロキシ−３−フェノキシプロピル（メタ）アクリレートなど各種の水酸基を有する（メタ）アクリレート化合物と、上記の水酸基を有する（メタ）アクリレート化合物とε−カプロラクトンとの開環反応物などを挙げることができる。
【００４９】
イソシアネート化合物（Ｄ−２−ロ）の具体例としては、例えば、Ｐ−フェニレンジイソシアネート、ｍ−フェニレンジイソシアネート、Ｐ−キシレンジイソシアネート、ｍ−キシレンジイソシアネート、２，４−トリレンジイソシアネート、２，６−トリレンジイソシアネート、４，４’−ジフェニルメタンジイソシアネート、ナフタレンジイソシアネートの如き芳香族ジイソシアネート類；イソホロンジイソシアネート、ヘキサメチレンジイソシアネート、４，４’−ジシクロヘキシルメタンジイソシアネート、水添キシレンジイソシアネート、ノルボルネンジイソシアネート、リジンジイソシアネート等の脂肪族又は脂環構造のジイソシアネート類；イソシアネートモノマーの一種類以上のビュレット体又は、上記ジイソシアネート化合物を３量化したイソシアネート体等のポリイソシアネート；上記イソシアネート化合物と前記、ポリオール化合物とのウレタン化反応によって得られるポリイソシアネート等を挙げることができる。
【００５０】
尚、ウレタン（メタ）アクリレートを得る際に（メタ）アクリロイルオキシ基を有するヒドロキシ化合物（Ｄ−２−イ）とイソシアネート化合物（Ｄ−２−ロ）との反応において、任意にポリオールを反応させても構わない。
使用できるポリオールとしては、例えば、ネオペンチルグリコール、３−メチル−１、５−ペンタンジオール、エチレングリコール、プロピレングリコール、１，４−ブタンジオール、１、６−ヘキサンジオール等の炭素数１〜１０のアルキレングリコール、トリメチロールプロパン、ペンタエリスリトール等のトリオール、トリシクロデカンジメチロール、ビス−〔ヒドロキシメチル〕−シクロヘキサン等の環状骨格を有するアルコール等；及びこれら多価アルコールと多塩基酸（例えば、コハク酸、フタル酸、ヘキサヒドロ無水フタル酸、テレフタル酸、アジピン酸、アゼライン酸、テトラヒドロ無水フタル酸等）との反応によって得られるポリエステルポリオール、多価アルコールとε−カプロラクトンとの反応によって得られるカプロラクトンアルコール、ポリカーボネートポリオール（例えば１，６−ヘキサンジオールとジフェニルカーボネートとの反応によって得られるポリカーボネートジオール等）又はポリエーテルポリオール（例えばポリエチレングリコール、ポリプロピレングリコール、ポリテトラメチレングリコール、エチレンオキサイド変性ビスフェノールＡ等）等が挙げられる。
【００５１】
本発明の感光性樹脂組成物に併用可能エポキシ（メタ）アクリレート（Ｄ−３）は、１官能性以上のエポキシ基を含有するエポキシ樹脂と（メタ）アクリル酸とを反応させて得られる（メタ）アクリレートの総称である。エポキシ（メタ）アクリレートの原料となるエポキシ樹脂の具体例としては、ハイドロキノンジグリシジルエーテル、カテコールジグリシジルエーテル、レゾルシノールジグリシジルエーテル等のフェニルジグリシジルエーテル；ビスフェノール−Ａ型エポキシ樹脂、ビスフェノール−Ｆ型エポキシ樹脂、ビスフェノール−Ｓ型エポキシ樹脂、２，２−ビス（４−ヒドロキシフェニル）−１，１，１，３，３，３−ヘキサフルオロプロパンのエポキシ化合物等のビスフェノール型エポキシ化合物；水素化ビスフェノール−Ａ型エポキシ樹脂、水素化ビスフェノール−Ｆ型エポキシ樹脂、水素化ビスフェノール−Ｓ型エポキシ樹脂、水素化２，２−ビス（４−ヒドロキシフェニル）−１，１，１，３，３，３−ヘキサフルオロプロパンのエポキシ化合物等の水素化ビスフェノール型エポキシ化合物；臭素化ビスフェノール−Ａ型エポキシ樹脂、臭素化ビスフェノール−Ｆ型エポキシ樹脂等のハロゲノ化ビスフェノール型エポキシ化合物；シクロヘキサンジメタノールジグリシジルエーテル化合物等の脂環式ジグリシジルエーテル化合物；１，６−ヘキサンジオールジグリシジルエーテル、１，４−ブタンジオールジグリシジルエーテル、ジエチレングリコールジグリシジルエーテル等の脂肪族ジグリシジルエーテル化合物；ポリサルファイドジグリシジルエーテル等のポリサルファイド型ジグリシジルエーテル化合物；フェノールノボラック型エポキシ樹脂、クレゾールノボラック型エポキシ樹脂、トリスヒドロキシフェニルメタン型エポキシ樹脂、ジシクロペンタジエンフェノール型エポキシ樹脂、ビフェノール型エポキシ樹脂、ビスフェノール−Ａノボラック型エポキシ樹脂、ナフタレン骨格含有エポキシ樹脂、複素環式エポキシ樹脂等を挙げることができる。
【００５２】
本発明の感光性樹脂組成物に併用可能な（ポリ）エーテル（メタ）アクリレート（Ｄ−４）としては、例えば、ブトキシエチル（メタ）アクリレート、ブトキシトリエチレングリコール（メタ）アクリレート、エピクロルヒドリン変性ブチル（メタ）アクリレート、ジシクロペンテニロキシエチル（メタ）アクリレート、２−エトキシエチル（メタ）アクリレート、エチルカルビトール（メタ）アクリレート、フェノキシエチル（メタ）アクリレート、ノニルフェノキシポリエチレングリコール（メタ）アクリレート等の単官能（ポリ）エーテル（メタ）アクリレート類；
【００５３】
ポリエチレングリコールジ（メタ）アクリレート、ポリプロピレングリコールジ（メタ）アクリレート、ポリブチレングリコールジ（メタ）アクリレート、ポリテトラメチレングリコールジ（メタ）アクリレート等のアルキレングリコールジ（メタ）アクリレート類；エチレンオキシドとプロピレンオキシドの共重合体、プロピレングリコールとテトラヒドロフランの共重合体、ポリイソプレングリコール、水添ポリイソプレングリコール、ポリブタジエングリコール、水添ポリブタジェングリコール等の炭化水素系ポリオール類等の多価水酸基化合物と（メタ）アクリル酸から誘導される多官能（メタ）アクリレート類；ネオペンチルグリコール１モルに１モル以上のエチレンオキサイド、プロピレンオキサイド、ブチレンオキサイド等の環状エーテルを付加したジオールのジ（メタ）アクリレート；
【００５４】
ビスフェノールＡ、ビスフェノールＦ、ビスフェノールＳ等のビスフェノール類のアルキレンオキシド変性体のジ（メタ）アクリレート；水添ビスフェノールＡ、水添ビスフェノールＦ、水添ビスフェノールＳ等の水添ビスフェノール類のアルキレンオキシド変性体ジ（メタ）アクリレート；トリメチロールプロパン又はグリセリン１モルに１モル以上のエチレンオキサイド、プロピレンオキサイド、ブチレンオキサイド等の環状エーテル化合物を付加して得たトリオールのモノ、ジ又はトリ（メタ）アクリレート；
【００５５】
ペンタエリスリトール又はジトリメチロールプロパン１モルに１モル以上のエチレンオキサイド、プロピレンオキサイド、ブチレンオキサイド等の環状エーテル化合物を付加したトリオールのモノ、ジ、トリ又はテトラ（メタ）アクリレート；ジペンタエリスリトール１モルに１モル以上のエチレンオキサイド、プロピレンオキサイド、ブチレンオキサイド等の環状エーテル化合物を付加したヘキサオールの３乃至６官能（メタ）アクリレート等の多官能（ポリ）エーテル（メタ）アクリレート類などを挙げることができる。
【００５６】
本発明の感光性樹脂組成物に併用可能なアルキル（メタ）アクリレート又はアルキレン（メタ）アクリレート（Ｅ−５）としては、例えば、メチル（メタ）アクリレート、エチル（メタ）アクリレート、プロピル（メタ）アクリレート、ｎ−ブチル（メタ）アクリレート、ｉ−ブチル（メタ）アクリレート、ｔ−ブチル（メタ）アクリレート、ヘキシル（メタ）アクリレート、２−エチルヘキシル（メタ）アクリレート、ラウリル（メタ）アクリレート、オクチル（メタ）アクリレート、イソオクチル（メタ）アクリレート、デシル（メタ）アクリレート、ドデシル（メタ）アクリレート、ステアリル（メタ）アクリレート、イソステアリル（メタ）アクリレート、イソボルニル（メタ）アクリレート、ジシクロペンテニル（メタ）アクリレート、ジシクロペンタニル（メタ）アクリレート、ジシクロペンテニル（メタ）アクリレート、シクロヘキシル（メタ）アクリレート、トリメチルシクロヘキシル（メタ）アクリレート、１−アダマンチル（メタ）アクリレート、２−エチルヘキシルカルビトール（メタ）アクリレート等の単官能（メタ）アクリレート類；
【００５７】
エチレングリコールジ（メタ）アクリレート、プロピレングリコールジ（メタ）アクリレート、１，４−ブタンジオールジ（メタ）アクリレート、１，６−ヘキサンジオールジ（メタ）アクリレート、ネオペンチルグリコールジ（メタ）アクリレート、２−メチル−１，８−オクタンジオールジ（メタ）アクリレート、１，９−ノナンジオールジ（メタ）アクリレート、１，１０−デカンジオールジ（メタ）アクリレートの炭化水素ジオールのジ（メタ）アクリレート類；
【００５８】
ジオキサングリコールのジ（メタ）アクリレート、トリシクロデカンジメタノールのジ（メタ）アクリレート、トリメチロールプロパンのモノ（メタ）アクリレート、ジ（メタ）アクリレート又はトリ（メタ）アクリレート（以下、ジ、トリ、テトラ等の多官能の総称として「ポリ」を用いる。）、グリセリンのモノ（メタ）アクリレート又はポリ（メタ）アクリレート、ペンタエリスリトールのモノ又はポリ（メタ）アクリレート、ジトリメチロールプロパンのモノ又はポリ（メタ）アクリレート、ジペンタエリスリトールのモノ又はポリ（メタ）アクリレート等のトリオール、テトラオール、ヘキサオール等の多価アルコールのモノ又はポリ（メタ）アクリレート類；
【００５９】
２−ヒドロキシエチル（メタ）アクリレート、２−ヒドロキシプロピル（メタ）アクリレート、４−ヒドロキシブチル（メタ）アクリレート等の水酸基含有（メタ）アクリル類；などを挙げることができる。
【００６０】
本発明の感光性樹脂組成物に併用可能な芳香環を有する（メタ）アクリレート（Ｄ−６）としては、例えば、フェニル（メタ）アクリレート、ベンジル（メタ）アクリレート等の単官能（メタ）アクリレート類；ビスフェノールＡジ（メタ）アクリレート、ビスフェノールＦジ（メタ）アクリレート等のジ（メタ）アクリレート類等を挙げることができるが、これらに限定されるものではない。
【００６１】
本発明の感光性樹脂組成物に併用可能な脂環構造を有する（メタ）アクリレート（Ｄ−７）としては、例えば、シクロヘキシル（メタ）アクリレート、シクロペンチル（メタ）アクリレート、イソボルニル（メタ）アクリレート、ジシクロペンテニル（メタ）アクリレート等の脂環構造を有する単官能（メタ）アクリレート類；水添ビスフェノールＡ、水添ビスフェノールＦ等の水添ビスフェノール類のジ（メタ）アクリレート；トリシクロデカンジメチロールジ（メタ）アクリレート等の環状構造を持つ多官能性（メタ）アクリレート類；テトラフルフリル（メタ）アクリレート等の構造中に酸素原子等を有する脂環式（メタ）アクリレート、などを挙げることができるが、これらに限定されるものではない。
【００６２】
また、本発明の感光性樹脂組成物に併用可能な（メタ）アクリロイル基を有する化合物としては、上記した化合物の他に、例えば、（メタ）アクリル酸ポリマーとグリシジル（メタ）アクリレートとの反応物又はグリシジル（メタ）アクリレートポリマーと（メタ）アクリル酸との反応物等のポリ（メタ）アクリルポリマー（メタ）アクリレート；ジメチルアミノエチル（メタ）アクリレート等のアミノ基を有する（メタ）アクリレート；トリス（メタ）アクリロキシエチルイソシアヌレート等のイソシアヌル（メタ）アクリレート；ポリシロキサン骨格を有する（メタ）アクリレート；ポリブタジェン（メタ）アクリレート、メラミン（メタ）アクリレート等も使用可能である。
【００６３】
また、本発明の感光性樹脂組成物に併用可能なマレイミド基含有化合物（Ｄ−８）としては、例えば、Ｎ−ｎ−ブチルマレイミド、Ｎ−ヘキシルマレイミド、２−マレイミドエチル−エチルカーボネート、２−マレイミドエチル−プロピルカーボネート、Ｎ−エチル−（２−マレイミドエチル）カーバメート等の単官能脂肪族マレイミド類；Ｎ−シクロヘキシルマレイミド等の脂環式単官能マレイミド類；Ｎ、Ｎ−ヘキサメチレンビスマレイミド、ポリプロピレングリコール−ビス（３−マレイミドプロピル）エーテル、ビス（２−マレイミドエチル）カーボネート等の脂肪族ビスマレイミド類；１，４−ジマレイミドシクロヘキサン、イソホロンビスウレタンビス（Ｎ−エチルマレイミド）等の脂環式ビスマレイミド；マレイミド酢酸とポリテトラメチレングリコールとをエステル化して得られるマレイミド化合物、マレイミドカプロン酸とペンタエリスリトールのテトラエチレンオキサイド付加物とのエステル化によるマレイミド化合物等のカルボキシマレイミド誘導体と種々の（ポリ）オールとをエステル化して得られる（ポリ）エステル（ポリ）マレイミド化合物、芳香族マレイミド化合物等を挙げることができるが、これらに限定されるものではない。
【００６４】
本発明の感光性樹脂組成物に併用可能な（メタ）アクリルアミド化合物（Ｄ−９）としては、例えば、アクリロイルモルホリン、Ｎ−イソプロピル（メタ）アクリルアミド等の単官能性（メタ）アクリルアミド類；メチレンビス（メタ）アクリルアミド等の多官能（メタ）アクリルアミド類などを挙げることができる。
【００６５】
本発明の感光性樹脂組成物に併用可能な不飽和ポリエステル（Ｄ−１０）としては、例えば、ジメチルマレート、ジエチルマレート等のフマル酸エステル類；マレイン酸、フマル酸等の多価不飽和カルボン酸と多価アルコールとのエステル化反応物を挙げることができる。
【００６６】
本発明の感光性樹脂組成物に併用可能な重合性化合物（Ｄ）は、用途に応じて適宜好ましい材料を選定できるが、硬化膜強度を向上させる上で、ウレタン（メタ）アクリレート（Ｄ−２）やアルキル（メタ）アクリレート又はアルキレン（メタ）アクリレート（Ｄ−５）を併用するのが好ましい。
【００６７】
本発明の感光性樹脂組成物において、前記（Ｃ）及び（Ｄ）成分の割合としては、特に制限がないが、（Ｃ）成分１００重量％に対して、（Ｄ）成分を１０〜２０００重量％を含有するのが好ましく、２０〜１０００重量％を含有するのが特に好ましい。
【００６８】
本発明の感光性樹脂組成物に用いられる光重合開始剤（Ｅ）の具体例としては、ベンゾイン、ベンゾインメチルエーテル、ベンゾインエチルエーテル、ベンゾインプロピルエーテル、ベンゾインイソブチルエーテル等のベンゾイン類；アセトフェノン、２，２−ジエトキシ−２−フェニルアセトフェノン、１，１−ジクロロアセトフェノン、２−ヒドロキシ−２−メチル−フェニルプロパン−１−オン、ジエトキシアセトフェノン、１−ヒドロキシクロヘキシルフェニルケトン、２−メチル−１−〔４−（メチルチオ）フェニル〕−２−モルホリノプロパン−１−オンなどのアセトフェノン類；２−エチルアントラキノン、２−ターシャリーブチルアントラキノン、２−クロロアントラキノン、２−アミルアントラキノンなどのアントラキノン類；２，４−ジエチルチオキサントン、２−イソプロピルチオキサントン、２−クロロチオキサントンなどのチオキサントン類；アセトフエノンジメチルケタール、ベンジルジメチルケタールなどのケタール類；ベンゾフェノン、４−ベンゾイル−４'−メチルジフェニルサルファイド、４，４'−ビスメチルアミノベンゾフェノンなどのベンゾフェノン類；２，４，６−トリメチルベンゾイルジフェニルホスフィンオキサイド、ビス（２，４，６−トリメチルベンゾイル）−フェニルホスフィンオキサイド等のホスフィンオキサイド類等が挙げられる。これらの添加割合としては、感光性樹脂組成物の固形分を１００重量％としたとき、通常０．０１〜３０重量％、好ましくは、０．１〜２５重量％である。
【００６９】
これらは、単独または２種以上の混合物として使用でき、さらにはトリエタノールアミン、メチルジエタノールアミンなどの第３級アミン、Ｎ，Ｎ−ジメチルアミノ安息香酸エチルエステル、Ｎ，Ｎ−ジメチルアミノ安息香酸イソアミルエステル等の安息香酸誘導体等の促進剤などと組み合わせて使用することができる。これらの促進剤の添加量としては、光重合開始剤（Ｅ）に対して、１００重量％以下となる量を必要に応じて添加する。
【００７０】
更に、本発明の感光性樹脂組成物は、用途に応じて、非反応性化合物、無機充填剤、有機充填剤、シランカップリング剤、粘着付与剤、消泡剤、レベリング剤、可塑剤、酸化防止剤、紫外線吸収剤、難燃剤、顔料、染料等を適宜使用することができる。
【００７１】
前記、非反応性化合物の具体例としては、反応性の低い、或いは反応性の無い液状若しくは固体状のオリゴマーや樹脂であり、（メタ）アクリル酸アルキル共重合体、エポキシ樹脂、液状ポリブタジェン、ジシクロペンタジェン誘導体、飽和ポリエステルオリゴマー、キシレン樹脂、ポリウレタンポリマー、ケトン樹脂、ジアリルフタレートポリマー（ダップ樹脂）、石油樹脂、ロジン樹脂、フッ素系オリゴマー、シリコン系オリゴマー、フタル酸エステル類、リン酸エステル類、グリコールエステル類、クエン酸エステル類、脂肪族二塩基酸エステル類、脂肪酸エステル類、エポキシ系可塑剤、ヒマシ油類、テルペン系水素添加樹脂ポリイソプレン骨格、ポリブタジエン骨格又はキシレン骨格を有するオリゴマー又はポリマー及びそのエステル化物、ブタジエンホモポリマー、エポキシ変性ポリブタジエン、ブタジエン−スチレンランダムコポリマー、ポリブテン、等の柔軟化剤などを挙げることができるが、これらに限定されるものではない。かかる成分の紫外線硬化型樹脂組成物中における重量割合は、通常１０〜８０重量％、好ましくは１０〜７０重量％である。
【００７２】
前記、無機充填剤としては、例えば、二酸化珪素、酸化珪素、炭酸カルシウム、珪酸カルシウム、炭酸マグネシウム、酸化マグネシウム、タルク、カオリンクレー、焼成クレー、酸化亜鉛、硫酸亜鉛、水酸アルミニウム、酸化アルミニウム、ガラス、雲母、硫酸バリウム、アルミナホワイト、ゼオライト、シリカバルーン、ガラスバルーン、等を挙げることができる。これらの無機充填剤には、シランカップリング剤、チタネート系カップリング剤、アルミニウム系カップリング剤、ジルコネート系カップリング剤などを添加、反応させるなどの方法により、ハロゲン基、エポキシ基、水酸基、チオール基の官能基を持たせることもできる。
【００７３】
前記、有機充填剤としては、例えば、ベンゾグアナミン樹脂、シリコーン樹脂、低密度ポリエチレン、高密度ポリエチレン、ポリオレフィン樹脂、エチレン・アクリル酸共重合体、ポリスチレン、アクリル共重合体、ポリメチルメタクリレート樹脂、フッ素樹脂、ナイロン１２、ナイロン６／６６、フェノール樹脂、エポキシ樹脂、ウレタン樹脂、ポリイミド樹脂などを挙げることができる。
【００７４】
シランカップリング剤としては、例えば、γ−グリシドキシプロピルトレメトキシシラン又はγ−クロロプロピルトリメトキシシラン等のシランカップリング剤、テトラ（２，２−ジアリルオキシメチル−１−ブチル）ビス（ジトリデシル）ホスファイトチタネート、ビス（ジオクチルパイロホスフェート）エチレンチタネート等のチタネート系カップリング剤；アセトアルコキシアルミニウムジイソプロピレート等のアルミニウム系カップリング剤；アセチルアセトン・ジルコニウム錯体等のジルコニウム系カップリング剤、などを挙げることができる。
【００７５】
本発明の感光性樹脂組成物に使用可能な粘着付与剤、消泡剤、レベリング剤、可塑剤、酸化防止剤、紫外線吸収剤、難燃剤、顔料及び染料は、公知慣用のものであれば如何なるものも、その硬化性、樹脂特性を損なわない範囲で、特に制限無く使用することができる。
【００７６】
本発明の感光性樹脂組成物を得るには、上記した各成分を混合すればよく、混合の順序や方法は特に限定されない。
各種添加剤の組成物中に存在する場合、各種添加剤の光硬化型透明接着剤組成物中における重量割合は、０．０１〜３重量％、好ましくは０．０１〜１重量％、より好ましくは０．０２〜０．５重量％である。
【００７７】
本発明の感光性樹脂組成物は、実質的には溶剤を必要としないが、例えば、メチルエチルケトン、メチルイソブチルケトン等のケトン類、酢酸エチル、酢酸ブチル等の酢酸エステル類、ベンゼン、トルエン、キシレン等の芳香族炭化水素など、その他の一般によく用いられる有機溶剤によって本発明の感光性樹脂組成物を希釈して使用することも可能である。
【００７８】
本発明の感光性樹脂組成物は、１８０〜５００ｎｍの波長の紫外線又は可視光線を照射することによって重合させることができる。又、紫外線以外のエネルギー線の照射によって、あるいは、熱によっても硬化させることができる。
【００７９】
波長１８０〜５００ｎｍの紫外線又は可視光線の光発生源としては、例えば、低圧水銀ランプ、高圧水銀ランプ、超高圧水銀ランプ、メタルハライドランプ、ケミカルランプ、ブラックライトランプ、水銀−キセノンランプ、エキシマーランプ、ショートアーク灯、ヘリウム・カドミニウムレーザー、アルゴンレーザー、エキシマーレーザー、太陽光を挙げることができる。
【００８０】
本発明の感光性樹脂組成物は、柔軟性に優れ、耐候性、耐光性が高く、透明性の維持が必要である光学用途以外にも、インキ、プラスチック塗料、紙印刷、金属コーティング、家具の塗装など種々のコーティング分野、ライニング、接着剤、更にはエレクトロニクス分野における絶縁ワニス、絶縁シート、積層板、プリント基板、レジストインキ、半導体封止剤などの多くの分野に有用である。更に具体的な用途としては、平凸版インキ、フレキソインキ、グラビアインキ、スクリーンインキなどのインキ分野、ツヤニス分野、紙塗工剤分野、木工用塗料分野、飲料缶用塗工剤又は印刷インキ分野、軟包装フィルム塗工剤、印刷インキ又は粘着剤、感熱紙、感熱フィルム用塗工剤、印刷インキ、接着剤、粘着剤又は光ファイバーコート剤、液晶表示装置、有機ＥＬ表示装置、タッチパネル型画像表示装置等の表示装置のエアギャップ充填剤（表示装置と表面板とのギャップの充填剤）などの用途に有用である。
【実施例】
【００８１】
以下、本発明を実施例により更に具体的に説明するが、本発明が下記実施例に限定されるものではない。
【００８２】
実施例１（Ｃ−１）
撹拌装置、還流冷却管、温度計を備えたガラス製四つ口フラスコに、アセタール骨格含有アルコール化合物（Ａ）として下記式（２）の化合物（三菱ガス化学（株）製、ＨＰＡ−ＮＰＧ−ａｃｅｔａｌ）１８８．３ｇ、エチレン性不飽和基含有化合物（Ｂ）としてアクリル酸を８６．５ｇ、酸触媒としてｐ−トルエンスルホン酸一水和物を２．０ｇ、重合禁止剤としてハイドロキノン０．９ｇ、溶媒としてトルエンを６５０ｇ仕込み、還流脱水縮合を生成水が流出しなくなるまで行った。得られた反応溶液を２０％水酸化ナトリウム水溶液で中和洗浄し、有機層を水で洗浄し、得られた有機層をエバポレータにて減圧留去することで下記式（３）が主成分である本発明の重合性化合物（Ｃ−１）を２１０ｇ得た。得られた（Ｃ−１）の粘度は３０ｍＰａ・ｓであり、液屈折率（２５℃をアッベ屈折率計（ＤＲ−Ｍ２：（株）アタゴ製）にて測定したところ、１．４５２であった。得られた化合物のＮＭＲスペクトルは以下図１のようになった。
【００８３】
【化４】
0006475571.tif 000007
【００８４】
【化５】
0006475571.tif 000008
【００８５】
0006475571.tif 000009
【００８６】
実施例２（Ｃ−２）
撹拌装置、還流冷却管、温度計を備えたガラス製四つ口フラスコに、アセタール骨格含有アルコール化合物（Ａ）として上記式（２）の化合物を１８８．３ｇ、エチレン性不飽和基含有化合物（Ｂ）として２−イソシアナトエチルメタクリレート（カレンズＭＯＩ、昭和電工（株）製）を１５５．２ｇ、重合禁止剤として４−メトキシフェノールを１．０ｇ、溶媒としてトルエンを２５０ｇ仕込み、還流下で２０時間反応させ赤外吸収スペクトル（ＩＲ）測定によりイソシアネート基由来のピークが消失したことを確認した。得られた反応溶液を３回水洗し、濃縮することで下記式（４）が主成分である本発明の重合性化合物（Ｃ−２）を３００ｇ得た。得られた（Ｃ−２）は淡黄色結晶状であり、得られた化合物のＮＭＲスペクトルは以下図２のようになった。
【００８７】
【化６】
0006475571.tif 000010
【００８８】
0006475571.tif 000011
【００８９】
実施例３〜６、比較例１〜２
表１に示す組成で配合した感光性樹脂組成物をバーコーター（Ｎｏ．２０）を用いて易接着処理ポリエステルフィルム（東洋紡（株）製：Ａ−４３００、膜厚１８８μｍ）に塗布し、８０℃の乾燥炉中に１分間放置後、空気雰囲気下で１２０Ｗ／ｃｍの高圧水銀灯を用い、ランプ高さ１０ｃｍの距離から５ｍ／分の搬送速度で紫外線を照射し、硬化皮膜（１０〜１５μｍ）を有するフィルムを得た。
【００９０】
試験例
実施例又は比較例で得られたフィルムにつき、下記項目を評価しその結果を表２に示した。
【００９１】
（鉛筆硬度）
ＪＩＳ  Ｋ  ５４００に従い、鉛筆引っかきを用いて、塗工フィルムの鉛筆硬度を測定した。即ち、測定する硬化皮膜を有するポリエステルフィルム上に、鉛筆を４５度の角度で、上から１ｋｇの荷重を掛け５ｍｍ程度引っかき、傷の付き具合を確認した。５回測定を行い、傷なしの回数を数える。
評価  ５／５：５回中５回とも傷なし
０／５：５回中全て傷発生
【００９２】
（耐擦傷試験）
スチールウール＃００００上で２００ｇ／ｃｍ２の荷重を掛け１０往復させ、傷の状況を目視で判断した。
評価  ○：傷無し
×：傷発生
【００９３】
（密着性）
ＪＩＳ  Ｋ  ５４００に従い、フィルムの表面に１ｍｍ間隔で縦、横１１本の切れ目を入れて１００個の碁盤目を作る。セロハンテープ（登録商標）をその表面に密着させた後一気に剥がした時に剥離せず残存したマス目の個数を表示した。
評価  ◎：９５個以上
○：８０〜９４個
△：５０〜７９個
×：４９個以下
【００９４】
【表１】
0006475571.tif 000012
Ｒ−１２８Ｈ：日本化薬（株）製；フェニルグリシジルエーテルエポキシアクリレート
Ｒ−６０４：日本化薬（株）製；ジオキサングリコールジアクリレート
ＤＰＨＡ：日本化薬（株）製；ジペンタエリスリトールヘキサアクリレートとペンタアクリレートの混合物
ＤＰＨＡ−４０Ｈ：日本化薬（株）製；多官能ウレタンアクリレート
Ｉｒｇ．１８４：チバ・スペシャルティ・ケミカルズ製；１−ヒドロキシシクロヘキシルフェニルケトン
ＭＥＫ：２−ブタノン
【００９５】
表１に示した結果から、本発明の重合性化合物（Ｃ）を含有する感光性樹脂組成物をコートしたフィルムは、鉛筆硬度や耐擦傷性を維持した上、耐密着性に関して優れている。
【産業上の利用可能性】
【００９６】
本発明の重合性化合物は低粘度で硬化性に優れ、その接着強度も高く、例えば紫外線硬化型接着剤などの各種重合性樹脂組成物用の希釈モノマーとして適用が可能である。更に本発明の感光性樹脂組成物の硬化膜は硬化性に優れ基材密着力も高く、インキ、プラスチック塗料、紙印刷、金属コーティング、家具の塗装など種々のコーティング分野、ライニング、接着剤、更にはエレクトロニクス分野における絶縁ワニス、絶縁シート、積層板、プリント基板、レジストインキ、半導体封止剤などの多くの分野に応用が可能である。